(57)【要約】【課題】起毛部における傾斜角度や密度の均一製がさほど問題ではなく、しかも極細繊維からなる起毛により、微細な配向をも実現しうる、優れたラビングクロスを提供する。【解決手段】液晶用ラビング処理に用いられるラビングクロス１０であって、少なくとも表面に起毛層１１が形成された起毛布１２と、その裏側に積層一体化されたクッション材１３とを備え、上記起毛層１１が単糸繊度１．１デシテックス以下の極細繊維で構成されている。【選択図】図１
2005091899.tif 000002
【特許請求の範囲】
【請求項１】
液晶用ラビング処理に用いられるラビングクロスであって、少なくとも表面に起毛層が形成された起毛布と、その裏側に積層一体化されたクッション材とを備え、上記起毛層が単糸繊度１．１デシテックス以下の極細繊維で構成されていることを特徴とするラビングクロス。
【請求項２】
上記起毛布が、モケット起毛布、トリコット起毛布、電気植毛による植毛布のいずれかである請求項１記載のラビングクロス。
【請求項３】
上記極細繊維が、単糸繊度０．１〜０．５デシテックスである請求項１または２記載のラビングクロス。
【請求項４】
上記起毛布の少なくとも起毛層に導電性が付与されている請求項１〜３のいずれか一項に記載のラビングクロス。
【請求項５】
上記起毛層における極細繊維の少なくとも一部に導電性繊維が含まれている請求項４記載のラビングクロス。
【請求項６】
上記起毛布の少なくとも起毛層に制電性が付与されている請求項１〜５のいずれか一項に記載のラビングクロス。
【請求項７】
上記起毛層における極細繊維が、制電剤を練り込んで形成されたものである請求項６記載のラビングクロス。
【請求項８】
上記クッション材が、発泡ポリウレタン、発泡ポリエチレン、発泡ポリスチレンおよび不織布からなる群から選択された少なくとも一つのクッション材である請求項１〜７のいずれか一項に記載のラビングクロス。
【請求項９】
上記クッション材に、導電性が付与されている請求項１〜８のいずれか一項に記載のラビングクロス。
【請求項１０】
上記クッション材に、制電性が付与されている請求項１〜９のいずれか一項に記載のラビングクロス。
【請求項１１】
上記クッション材が発泡ポリウレタンであり、ＪＩＳ  Ｋ  ６４００  Ａ法で測定される反発弾性が３０〜６０％の弾性特性を備えている請求項１〜１０のいずれか一項に記載のラビングクロス。
【請求項１２】
上記起毛布とクッション材とが、フレームラミネート法もしくはボンディング法により貼り合わされている請求項１〜１１のいずれか一項に記載のラビングクロス。
【発明の詳細な説明】
【技術分野】
【０００１】
本発明は、液晶用ラビング処理に用いられるラビングクロスに関するものである。
【背景技術】
【０００２】
従来から、液晶表示素子の製造工程において、液晶を配向させるために、その素子表面に形成されたポリイミド等の配向膜をラビングすることが行われている（例えば、特許文献１参照）。上記ラビング処理は、通常、図４に示すように、回転ドラム１の外周面に起毛布からなるラビングクロス２を巻回してなるラビングローラ３を用いて、液晶表示素子４に設けられた配向膜５の表面を一定方向に擦ることによって行われる。より詳しく説明すると、矢印Ｘの方向に移動する液晶表示素子４に対し、上記ラビングローラ３を、矢印Ｙに示す方向に回転させながら摺接することにより、ラビングクロス２の起毛部先端で配向膜５の表面を擦り、その擦り方向に沿って、配向膜５の高分子を配向させると同時に液晶分子を配向させるのである。
【特許文献１】特開平１０−１９７８６８号公報
【発明の開示】
【発明が解決しようとする課題】
【０００３】
このようなラビング処理では、起毛部の傾斜角度や密度が均一でないと配向膜５の表面に対する起毛部の接触圧力が不揃いになり、配向膜５の配向度合いにばらつきを生じて液晶パネルの表示品質の低下の原因となるため、ラビングクロス２の製造時において、立毛起毛処理を高精度で行うことが要求される。しかしながら、上記要求に応える高品質のものを得るには、コストと手間がかかり、問題となっている。また、製品保管時や輸送時に、起毛部に乱れを生じないよう、慎重な管理、取り扱いが要求されるが、その負担が大きいことも問題となっている。
【０００４】
さらに、液晶表示精度の向上を目的として、より微細な配向を得るために極細繊維で高密度の起毛部を形成することが検討されているが、起毛部の繊度を細くすればするほど、起毛部の反発弾性力が低下し、配向膜５に対する起毛部の接触圧力が低下して配向しにくくなるため、実用上は、起毛部の繊度を１．１デシテックス以下に細くすることができないという問題もある。
【０００５】
本発明は、このような事情に鑑みなされたもので、起毛部における傾斜角度や密度の均一性がさほど問題ではなく、しかも極細繊維からなる起毛により、微細な配向をも実現しうる、優れたラビングクロスの提供をその目的とする。
【課題を解決するための手段】
【０００６】
上記の目的を達成するため、本発明は、液晶用ラビング処理に用いられるラビングクロスであって、少なくとも表面に起毛層が形成された起毛布と、その裏側に積層一体化されたクッション材とを備え、上記起毛層が単糸繊度１．１デシテックス以下の極細繊維で構成されているラビングクロスを第１の要旨とする。
【０００７】
また、本発明は、上記ラビングクロスのなかでも、特に、上記起毛布が、モケット起毛布、トリコット起毛布、電気植毛による植毛布のいずれかであるラビングクロスを第２の要旨とし、上記極細繊維が、単糸繊度０．１〜０．５デシテックスであるラビングクロスを第３の要旨とする。
【０００８】
さらに、本発明は、これらのラビングクロスのなかでも、特に、上記起毛布の少なくとも起毛層に導電性が付与されているラビングクロスを第４の要旨とし、そのなかでも、特に、上記起毛層における極細繊維の少なくとも一部に導電性繊維が含まれているラビングクロスを第５の要旨とする。
【０００９】
そして、本発明は、これらのラビングクロスのなかでも、特に、上記起毛布の少なくとも起毛層に制電性が付与されているラビングクロスを第６の要旨とし、そのなかでも、特に、上記起毛層における極細繊維が、制電剤を練り込んで形成されたものであるラビングクロスを第７の要旨とする。
【００１０】
また、本発明は、これらのラビングクロスのなかでも、特に、上記クッション材が、発泡ポリウレタン、発泡ポリエチレン、発泡ポリスチレンおよび不織布からなる群から選択された少なくとも一つのクッション材であるラビングクロスを第８の要旨とし、上記クッション材に、導電性が付与されているラビングクロスを第９の要旨とし、上記クッション材に、制電性が付与されているラビングクロスを第１０の要旨とする。
【００１１】
そして、本発明は、これらのラビングクロスのなかでも、特に、上記クッション材が発泡ポリウレタンであり、ＪＩＳ  Ｋ  ６４００  Ａ法で測定される反発弾性が３０〜６０％の弾性特性を備えているラビングクロスを第１１の要旨とし、上記起毛布とクッション材とが、フレームラミネート法もしくはボンディング法により貼り合わされているラビングクロスを第１２の要旨とする。
【発明の効果】
【００１２】
すなわち、本発明のラビングクロスは、起毛層が、単糸繊度が１．１デシテックス以下という極細繊維で構成されているにもかかわらず、裏面側にクッション材が設けられているため、上記極細繊維を、均一かつ安定した状態で配向膜に圧接してラビング処理を行うことができるようになっている。したがって、このラビングクロスによれば、従来のように、起毛部の傾斜角度や起毛密度等を厳密に管理する必要がなく、手軽な取り扱いで、液晶を均一かつ細やかに配向させることができる。
【００１３】
特に、本発明のラビングクロスのなかでも、上記起毛布が、モケット起毛布、トリコット起毛布、電気植毛による植毛布のいずれかであるラビングクロスは、起毛の状態が良好で好適であり、また、上記極細繊維が、単糸繊度０．１〜０．５デシテックスであるラビングクロスは、優れた配向効果を奏し、好適である。
【００１４】
さらに、本発明のラビングクロスのなかでも、特に、上記起毛布の少なくとも起毛層に導電性が付与されているラビングクロスおよび上記起毛布の少なくとも起毛層に制電性が付与されているラビングクロスは、ラビング処理時に帯電しにくく、また埃も吸収しにくいため、好適である。
【００１５】
また、本発明のラビングクロスのなかでも、特に、上記クッション材が、発泡ポリウレタン、発泡ポリエチレン、発泡ポリスチレンおよび不織布からなる群から選択された少なくとも一つのクッション材であるラビングクロスは、クッション性が良好であり、それらのなかでも、特に、クッション材に導電性が付与されているラビングクロス、クッション材に制電性が付与されているラビングクロスは、すでに述べたように、導電性あるいは制電性が付与された起毛層を備えた起毛布と組み合わせて用いることにより、優れた効果を奏する。
【００１６】
そして、これらのラビングクロスのなかでも、特に、上記クッション材が発泡ポリウレタンであり、ＪＩＳ  Ｋ  ６４００  Ａ法で測定される反発弾性が３０〜６０％の弾性特性を備えているラビングクロスは、液晶に良好な配向効果を与えることができ、好適である。また、上記起毛布とクッション材とが、フレームラミネート法もしくはボンディング法により貼り合わされているラビングクロスは、積層一体化が低コストで行われるため、安価である。
【発明を実施するための最良の形態】
【００１７】
つぎに、本発明を実施するための最良の形態について説明する。
【００１８】
図１は、本発明の一実施の形態であるラビングクロス１０の拡大断面図を示している。このラビングクロス１０は、表面に起毛層１１が形成された起毛布１２と、その裏側に積層一体化されたクッション材１３とで構成されている。
【００１９】
上記起毛布１２は、少なくとも起毛層１１の部分が、単糸繊度１．１デシテックス以下の極細繊維で構成されたものでなければならない。すなわち、起毛層１１の部分が、単糸繊度１．１デシテックスを超える太さのものでは、ラビング処理時に、起毛された一本一本の繊維が液晶表示素子の配向膜に与える影響が大きく、その傾斜角度等が問題となって、本発明の構成では、均一な配向効果を奏することができないからである。
【００２０】
上記起毛布１２としては、全体が単糸繊度１．１デシテックス以下の極細繊維で形成された織物、編物、不織布等に対し起毛処理（立毛処理を含む）して得られる起毛布や、起毛しようとする面に上記極細繊維からなる糸が表れるような織り組織もしくは編み組織にした織物、編物であって、その起毛しようとする面に対し起毛処理して得られる起毛布があげられる。また、適宜の基布に、上記極細繊維を電気植毛したものも好適に用いられる。
【００２１】
このような起毛布としては、トリコット起毛布、ベルベット、モケット起毛布、ベロア等があげられる。また、電気植毛による植毛布の場合、その基布としては、ポリアミド、ポリエステル、レーヨン等が好適である。
【００２２】
そして、上記起毛布に用いられる極細繊維としては、ポリアミド、ポリエステル、ポリエチレン、アクリル等の合成繊維、レーヨン等の再生繊維等、フィラメントとなるものが好適に用いられる。
【００２３】
上記極細繊維は、通常、単繊維の中に、２種類以上の成分が複数のセグメントを形成しつつ接着された複合繊維を分割フィブリル化することによって得られる。上記分割フィブリル化は、一方の成分を、溶解や分解によって除去したり、膨張剤によって膨潤させたり、逆に収縮剤によって収縮させたり、あるいは加熱によって変形、収縮を生起させたりして行うことができる。また、複数成分を、摩擦や打撃によって物理的に分割することもできる。なかでも、水酸化ナトリウム等のアルカリ溶液を用いて一方の成分を溶解除去して割繊したものが、ふんわりとた風合いとなり好適である。なお、これらの分割は、通常、上記複合繊維を織成、編成する等して生地にしたのち行われる。
【００２４】
上記極細繊維の一例を図２に示す。この繊維は、図示のように９分割されるナイロン成分１４が、互いにアルカリ易溶ポリエステルで接合された状態で紡糸されたのち、上記アルカリ易溶ポリエステルを除去することにより得られるものである（グラセム、カネボウ社製）。ただし、本発明で用いることのできる極細繊維において、その分割形状、分割数は、この例に限らず適宜に設定される。
【００２５】
なお、上記起毛布１２の厚みは、後述するクッション材１３の厚み、ラビング対象である液晶表示素子のサイズ、要求される品質等にも左右されるが、通常、起毛布全体として、０．３〜５．０ｍｍ、起毛層１１の厚み（起毛部分を垂直に立てた状態ではなく常態での厚み）が０．１〜１．５ｍｍであることが好適である。
【００２６】
一方、上記起毛布１２の裏側に積層一体化されるクッション材１３は、ある程度弾力性を備えたものであればよく、例えば、発泡ポリウレタン、発泡ポリエチレン、発泡ポリスチレン、不織布等があげられる。
【００２７】
上記クッション材１３としては、発泡ポリウレタンが好適で、しかも、ＪＩＳ  Ｋ  ６４００  Ａ法で測定される反発弾性が３０〜６０％の弾性特性を備えていることが好適である。すなわち、上記範囲内において、高品質の配向効果を奏することができるからである。そして、上記クッション材１３の厚みは、上記起毛布１２の厚み、ラビング対象である液晶表示素子のサイズ、要求される品質等にも左右されるが、通常、１〜５ｍｍであることが好適である。
【００２８】
そして、上記クッション材１３を起毛布１２の裏面に一体化する方法としては、フレームラミネート法、ボンディング法等によって両者を貼り合わせる方法の外、クッション材１３の材料とする樹脂組成物を、起毛布１２の裏面に所定厚みで塗工し、ついで発泡硬化させて、両者を直接積層一体化するようにしてもよい。また、一定の弾性特性を備えた接着層付の両面テープを用い、その片方の面に起毛布１２を貼着するようにしてもよい。
【００２９】
なお、上記起毛布１２とクッション材１３とを積層一体化してなる、ラビングクロス全体の厚みは、１．３〜１０ｍｍであることが好適である。
【００３０】
このようにして得られたラビングクロス１０は、図３に示すように、クッション材１３を内側にして、回転ドラム１に巻回した状態で貼付してラビング処理に供することができる。ただし、起毛布１２の起毛層１１を、液晶表示素子４の配向膜５表面に圧接した状態となるよう設定し、従来と同様、矢印で示すようにラビングロールと液晶表示素子４に動作を与える。
【００３１】
上記のようにしてラビング処理された液晶表示素子４は、液晶が均一に配向しており、高品質のものとなる。
【００３２】
なお、上記の例において、起毛布１２は、起毛層１１が片面に形成されたものであっても、両面に形成されたものであっても差し支えない。
【００３３】
また、起毛布１２の少なくとも起毛層１１には、ラビング処理時に帯電を生じさせにくくするとともに、埃を吸収させないようにすることを目的として、導電性を付与することが好適である。導電性を付与する方法としては、例えば起毛層１１の極細繊維の少なくとも一部に、導電性繊維を混合することが好適に用いられる。
【００３４】
そして、同様の考え方から、起毛布１２の少なくとも起毛層１１に、制電性を付与することも好適である。制電性を付与する方法としては、例えば起毛層１１の極細繊維を紡糸する際に、カーボンブラック、金属の微粉末等の制電剤を練り込んでおく方法が好適である。
【００３５】
また、上記の方法において、クッション材１３についても、同様に、導電性および制電性の少なくとも一方を付与するようにすることが好適である。その方法としては、導電剤、制電剤の練り込みが好適である。
【００３６】
つぎに、本発明の実施例について、比較例と併せて説明する。
【実施例】
【００３７】
〔実施例１〕
下記の条件でトリコット編を行った。
＜糸使い＞
バック１：４４．４ｄｔｅｘ（デシテックス）／１０ｆ（フィラメント）  レギュラーナ          イロン糸
バック２：２２．２ｄｔｅｘのカーボン練り込みポリエステル糸（ベルトロン、カネボウ          合繊社製）と２２．２ｄｔｅｘ  レギュラーポリエステル糸の合糸
フロント：５５．５ｄｔｅｘ／２５ｆ  ナイロンとアクリル易溶ポリエステルのコンジュ          ゲート糸（グラセム、カネボウ合繊社製、図２参照）
＜編密度＞
編立て密度：８５コース／インチ（＝２５．４ｍｍ、以下同じ）
２８ウェール／インチ
仕上げ密度：７５コース／インチ
５４ウェール／インチ
【００３８】
そして、得られた編地に対し、針布起毛（片面３〜４回程度）を施したのち、編地を、濃度３重量％の水酸化ナトリウム溶液に８０℃×８分間浸漬してフロント糸の開繊を行った。つぎに、従来公知の方法で染色加工を行ったのち、エメリー加工の下準備として、樹脂加工（樹脂の種類：グリオキザール系樹脂、樹脂液濃度：３％ｏｗｆ、ベーキング１５０℃×２分間）を行った。ついで、幅決めのためのセットを行ったのち、エメリー加工（サンドペーパーによる薄起毛処理）を行った。
【００３９】
このようにして得られた起毛布は、起毛布全体の厚みが０．５６ｍｍ、起毛層の厚みが０．３ｍｍで、起毛部が、単糸繊度０．１８ｄｔｅｘの極細繊維で構成されているものであった。なお、起毛部の起毛された繊維の傾斜角度は、特に一方向に傾斜するものではなく、全体として偏りなくランダムな向きに傾斜していた。また、起毛布に対し、任意の１０個所において厚み測定を行ったところ、その厚み誤差は±０．０３ｍｍであった。
【００４０】
一方、上記起毛布の裏側に用いるクッション材として、厚み２ｍｍのフレームラミネート用発泡ポリウレタンシートを準備した。このものは、下記の表１に示す物性を備えている。
【００４１】
【表１】
2005091899.tif 000003
【００４２】
つぎに、上記クッション材と、前記起毛布とを、一般的なフレームラミネート加工法により、接合一体化した。このようにして得られたラビングクロスに対し、任意の１０個所において厚み測定を行ったところ、平均厚みが２．５６ｍｍ、１０個所の厚み誤差が、−０．１２〜＋０．１６ｍｍであった。そして、このラビングクロスを、図３に示すようにしてラビングロールに用い、ラビングクロスの起毛布部分を厚み方向に０．２ｍｍ（全体厚みの８％）だけ押しつぶすように、液晶表示素子（サイズ：６０ｍｍ×６０ｍｍ×厚み０．５ｍｍ、配向膜：０．２μｍのポリイミドフィルム）の配向膜表面に圧接しながらラビング処理を行ったところ、液晶を良好に配向させることができた。
【００４３】
なお、上記ラビングクロスとラビングロール本体（ステンレス製）の接着は、両面接着テープ（Ｎｏ．５００、日東電工社製）によってなされた。そして、ラビング処理後に、ラビングロール本体からラビングクロスを剥がす作業に問題はなかった。
【００４４】
〔実施例２〕
下記の条件でトリコット編を行った。
＜糸使い＞
バック１：８３．３ｄｔｅｘ／２５ｆ  ポリエステルとアルカリ易溶ポリエステルのコン          ジュゲート糸（コスモアルファ、カネボウ合繊社製）
ミドル  ：８３．３ｄｔｅｘ  レギュラーポリエステル糸
フロント：８３．３ｄｔｅｘ／２５ｆ  ポリエステルとアルカリ易溶ポリエステルのコン          ジュゲート糸（コスモアルファ、カネボウ合繊社製）
＜編密度＞
編立て密度：７６コース／インチ
２８ウェール／インチ
仕上げ密度：６１コース／インチ
４８ウェール／インチ
【００４５】
そして、得られた編地に対し、実施例１と同様にして、起毛処理を行ったが、この例では、両面起毛を施した。開繊処理、染色加工、樹脂加工等の他の処理は、実施例１と同様である。
【００４６】
このようにして得られた起毛布に対し、任意の１０個所において厚み測定を行ったところ、平均厚みが０．９３ｍｍ、１０個所の厚み誤差が、±０．０２ｍｍであった。そして、起毛層の厚みが０．４ｍｍで、起毛部が、単糸繊度０．３ｄｔｅｘの極細繊維で構成されているものであった。なお、起毛部の起毛された繊維の傾斜角度は、実施例１と同様、特に一方向に傾斜するものではなく、全体として偏りなくランダムな向きに傾斜していた。
【００４７】
一方、上記起毛布の裏側に用いるクッション材として、実施例１と同様のフレームラミネート用発泡ポリウレタンシートを準備し、このクッション材と、前記起毛布とを、一般的なフレームラミネート加工法により、接合一体化した。このようにして得られたラビングクロスに対し、任意の１０個所において厚み測定を行ったところ、平均厚みが２．４１ｍｍ、１０個所の厚み誤差が、−０．１０〜＋０．０５ｍｍであった。そして、このラビングクロスを用い、実施例１と同様にしてラビング処理を行ったところ、液晶を良好に配向させることができた。そして、ラビング処理後に、ラビングロール本体からラビングクロスを剥がす作業も、実施例１と同様、問題はなかった。
【００４８】
〔実施例３〕
起毛布として、実施例２と同様のものを準備した。また、クッション材として、厚み２ｍｍの架橋高発泡ポリエチレンシートを準備した。このものは、下記の表２に示す物性を備えている。
【００４９】
【表２】
2005091899.tif 000004
【００５０】
つぎに、上記クッション材と、前記起毛布とを、接着剤（エスダイン♯２８０Ｈ、積水化学工業社製）を用いて接合一体化した。このようにして得られたラビングクロスに対し、任意の１０個所において厚み測定を行ったところ、平均厚みが２．９３ｍｍ、１０個所の厚み誤差が、−０．０８〜＋０．０９ｍｍであった。そして、このラビングクロスを、実施例１、２と同様にして、ラビング処理に用いたところ、液晶を良好に配向させることができた。
【００５１】
なお、上記ラビングクロスとラビングロール本体（ステンレス製）の接着は、両面接着テープ（Ｎｏ．５００、日東電工社製）によってなされた。そして、ラビング処理後に、ラビングロール本体からラビングクロスを剥がす作業に問題はなかった。
【００５２】
〔実施例４〕
つぎのようにして、電気植毛による植毛布を得た。すなわち、まず、５５．５ｄｔｅｘ／２５ｆのナイロンとアルカリ易溶性ポリエステルのコンジュゲート糸（グラセム、カネボウ合繊社製、図２参照）を１．２ｍｍにカットし、電着処理を行い、パイルとした。また、基材として、７５ｄｔｅｘポリエステルフィラメントを使用した目付１００ｇ／ｍ2 のタフタ織物に、接着剤（低温硬化型のエポキシ樹脂）を塗布して、上記パイルを植毛加工（アップ方式、３０ｋＶ、時間３０秒）し、乾燥後ブラッシングを行った。これをアルカリ処理（３重量％水酸化ナトリウム溶液に８０℃で８分間浸漬）後、中和し、水洗いすることにより、極細繊維からなる植毛布を得た。
【００５３】
このようにして得られた植毛布に対し、任意の１０個所において厚み測定を行ったところ、平均厚みが０．７５ｍｍ、１０個所の厚み誤差が、−０．０３〜＋０．０４ｍｍであった。そして、起毛（植毛）層の厚みが０．３ｍｍで、起毛（植毛）部が、単糸繊度０．１８ｄｔｅｘの極細繊維で構成されているものであった。なお、起毛部の植毛された繊維の傾斜角度は、特に一方向に傾斜するものではなく、全体として偏りなくランダムな向きに傾斜していた。
【００５４】
一方、上記植毛布の裏側に用いるクッション材として、実施例１と同様のフレームラミネート用発泡ポリウレタンシートを準備し、このクッション材と、前記植毛布とを、一般的なフレームラミネート加工法により、接合一体化した。このようにして得られたラビングクロスに対し、任意の１０個所において厚み測定を行ったところ、平均厚みが２．７５ｍｍ、１０個所の厚み誤差が、−０．１２〜＋０．１４ｍｍであった。そして、このラビングクロスを用い、実施例１と同様にしてラビング処理を行ったところ、液晶を良好に配向させることができた。そして、ラビング処理後に、ラビングロール本体からラビングクロスを剥がす作業も、実施例１と同様、問題はなかった。
【００５５】
〔比較例１〕
実施例１の起毛布のみをラビングクロスとして用いた。それ以外は実施例１と同様にして、ラビング処理を行ったところ、液晶の配向にムラが生じ、液晶表示機能に問題が生じた。
【００５６】
〔比較例２〕
実施例１の起毛布において、トリコット編に用いるフロント糸として、５５．５ｄｔｅｘ／３ｆのナイロンとアルカリ易溶性ポリエステルのコンジュゲート糸を用いた。この糸は、開繊後、１．５ｄｔｅｘとなるものであった。それ以外は実施例１と同様にして、ラビング処理を行ったところ、比較例１と同様、液晶の配向にムラが生じ、液晶表示機能に問題が生じた。
【図面の簡単な説明】
【００５７】
【図１】本発明の一実施例を示す模式的な断面図である。
【図２】上記実施例に用いる極細繊維の説明図である。
【図３】上記実施例の使用態様の説明図である。
【図４】従来のラビング処理工程の説明図である。
【符号の説明】
【００５８】
１０  ラビングクロス
１１  起毛層
１２  起毛布
１３  クッション材
【図１】
2005091899.tif 000005
【図２】
2005091899.tif 000006
【図３】
2005091899.tif 000007
【図４】
2005091899.tif 000008